(57)【特許請求の範囲】
【請求項１】
組成式ＬｉＣｏＯ２で表されるリチウム−遷移金属複合酸化物からなる正極活物質と、フッ化リチウム、導電材、及び、バインダーを含む正極合剤と、
前記正極合剤をアルミメッシュと共に加圧成形して形成された成形体からなる正極と、
金属リチウムからなる負極と、
有機溶媒を含有する非水電解液と、を備え、
前記正極合剤中の前記フッ化リチウムの添加量が１０質量％以上、２０質量％以下である
リチウム二次電池。
【請求項２】
前記非水電解液が、電解質として６フッ化リン酸リチウムを含み、前記非水電解液の有機溶媒としてプロピレンカーボネートを含む請求項１に記載のリチウム二次電池。
【発明の詳細な説明】
【０００１】
【発明の属する技術分野】
本発明はリチウム二次電池に関し、さらに詳しくは正極活物質の改良により充放電サイクル特性に優れたリチウム二次電池に関する。
【０００２】
【従来の技術】
近年、リチウム二次電池が高エネルギー密度を有する電池として注目されている。この電池では、リチウムと水とが反応しやすいことから、電解質として有機溶媒を含有する非水電解液が使用される。
【０００３】
また、この電池の正極活物質としては、ＴｉＳ2 、ＭｏＳ2 、ＮｂＳｅ3 等の金属カルコゲン化物、ＣｒＯ5 、Ｖ2 Ｏ等の金属酸化物、ＬｉＭｎ2 Ｏ4 、ＬｉＮｉＯ2 、ＬｉＣｏＯ2 、Ｌｉ2 ＮｉＣｏＯ4 等のリチウム−遷移金属複合酸化物等がよく知られている。
【０００４】
【発明が解決しようとする課題】
しかしながら、従来のリチウム二次電池には、充放電を繰り返すと正極側で非水電解液中の有機溶媒が分解することに起因した、電池容量が比較的短い充放電サイクルのうちに減少するという問題があった。従って本発明の課題は、この問題を解決して、充放電サイクル特性に優れたリチウム二次電池を提供することにある。
【０００５】
【課題を解決するための手段】
本発明は上記課題に鑑みなされたものであって、本発明のリチウム二次電池は、正極合剤をアルミメッシュと共に加圧成形して形成された成形体からなる正極、金属リチウムからなる負極、及び、有機溶媒を含有する非水電解液とを備える。また、正極合剤は、組成式ＬｉＣｏＯ２で表されるリチウム−遷移金属複合酸化物からなる正極活物質と、フッ化リチウム、導電材、及び、バインダーを含む正極合剤を備える。また、正極合剤中のフッ化リチウムの添加量は、１０質量％以上２０質量％以下である。
【０００９】
さらに、請求項２に記載の発明は、請求項１に記載の発明において、電解質として６フッ化リン酸リチウムを含み、非水電解液の有機溶媒としてプロピレンカーボネートを含んでリチウム二次電池を構成する。
【００１０】
フッ化リチウムを含有する正極活物質を使用することによって、正極近傍における非水電解液中に存在する微量の酸性不純物の酸解離平衡が変化した結果、正極側での有機溶媒の分解を起こりにくくする被膜が生成して、充放電サイクル特性が改善されるものと考えられる。
【００１１】
【発明の実施の形態】
本発明はリチウム二次電池において、充放電を繰り返した際の電池容量の減少を抑制するために、金属フッ化物を含有する正極活物質を使用したことを特徴とするものである。従って、正極材料、負極材料、有機溶媒、溶質等、従来からリチウム二次電池用として提案され、或いは実用に供されている種々の材料を用いてリチウム二次電池を形成することが可能であり、その充放電サイクル特性が改善される。
【００１２】
まず、正極材料として、組成式ＬｉＣｏＯ２で表されるリチウム−遷移金属複合酸化物を用いることができる。
【００１３】
また、負極材料として、リチウムイオンを電気化学的に吸蔵および放出することができる金属リチウムを使用することが可能である。
【００１４】
また、非水電解液の有機溶媒としては、エチレンカーボネート、ビニレンカーボネート、プロピレンカーボネート等の高誘電率溶媒や、これらとジエチルカーボネート、ジメチルカーボネート、１，２−ジメトキシエタン、１，２−ジエトキシエタン、エトキシメトキシエタン等の低沸点溶媒との混合溶媒がある。
【００１５】
さらに溶質としては、ＬｉＰＦ6 、ＬｉＣｌＯ4 、ＬｉＣＦ3 ＳＯ3 、ＬｉＮ（ＣＦ3 ＳＯ2 ）2 、ＬｉＢＦ4 、ＬｉＡｓＦ6 が例示される。
尚、本発明における有機溶媒を含有する非水電解液には、ゲル状固体電解質（疑似固体電解質）も含まれるものである。
【００１６】
さて、本発明の特徴を成す正極材料中に添加する金属フッ化物としては、充放電サイクルに優れたリチウム二次電池を得る上で、ＬｉＦがより好ましい。また、金属フッ化物の正極材料に対する好適な添加量は、金属フッ化物の種類によって若干異なるが、ＬｉＦの場合、正極材料に対して１０〜２０重量％であることが好ましい。
【００１７】
以下に本発明の実施例について説明するが、本発明はこれらの実施例に限定されるものではなく、その技術的思想を変更しない範囲において実施することが可能である。尚、以下に示す実施例１、実施例２、比較例１〜３はコバルト酸リチウム（ＬｉＣｏＯ２）を正極に含み、金属フッ化物としてＬｉＦを使用した場合の効果を示すための例である。
【００１８】
＜比較例１＞
炭酸コバルト（ＣｏＣＯ３）粉末と炭酸リチウム（Ｌｉ２ＣＯ３）粉末とを、メノウ乳鉢を用いて混合した。この際の混合比は、Ｌｉ／Ｃｏ＝１／２となるようにした。この混合粉末を電気炉を用いて常圧の空気中で９００℃で加熱することで正極活物質であるコバルト酸リチウム（ＬｉＣｏＯ２）を得た。
【００１９】
正極活物質粉末に、フッ化リチウム（ＬｉＦ）粉末と、導電材としてグラファイトと、バインダーとしてポリフッ化ビニリデンとを混合し、さらにジメチルホルムアルデヒドを適宜滴下して十分に混練した。この混練物を乾燥させ、乾燥物を粉砕することにより正極合剤粉末を得た。このとき、乾燥状態の正極合剤中のフッ化リチウムの含有量は０．５質量％であった。
【００２０】
得られた正極合剤粉末をアルミニウムメッシュと共に加圧成型してこの成型体を正極とし、一方、リチウムを負極とし、さらに６フッ化リン酸リチウムのプロピレンカーボネート溶液（１ｍｏｌ／ｌ）を電解液として、直径２０ｍｍ、高さ２．５ｍｍのコイン型電池を作成した。
【００２１】
＜比較例２＞
乾燥状態の正極合剤中のフッ化リチウムの含有量を５質量％とする以外は、比較例１と同様にして正極合剤粉末を調整し、同型のコイン型電池を作成した。
【００２２】
＜実施例１＞
乾燥状態の正極合剤中のフッ化リチウムの含有量を１０質量％とする以外は、比較例１と同様にして正極合剤粉末を調整し、同型のコイン型電池を作成した。
【００２３】
＜実施例２＞
乾燥状態の正極合剤中のフッ化リチウムの含有量を２０質量％とする以外は、比較例１と同様にして正極合剤粉末を調整し、同型のコイン型電池を作成した。
【００２４】
＜比較例３＞
正極合剤中にフッ化リチウムを含有させない以外は、比較例１と同様にして正極合剤粉末を調整し、同型のコイン型電池を作成した。
【００２５】
実施例１，２、比較例１〜３で作成したコイン型電池において、電池温度６０℃の加速試験条件下で充放電サイクル試験を行なった。この際、電流密度０．２７ｍＡ／ｃｍ２  で４．２Ｖまで充電した後、引き続き満充電まで４．２Ｖ定電圧充電を行ない、その後、放電電圧が３．７Ｖになるまで放電を行なった。この充放電を繰り返すサイクル試験において、サイクル毎の容量維持率（容量維持率＝サイクル毎の放電容量／初回サイクルの放電容量×１００％）を求め、その結果を図１に示す。
【００２６】
図１から、実施例１，２で作成したリチウム二次電池は、比較例１〜３で作製した電池に比べて、充放電サイクルに伴う放電容量の劣化が抑制されていることが分かる。
【００２７】
また、図１の実施例１と実施例２との結果から、フッ化リチウムを乾燥状態にある正極合剤の２０質量％を越える量で含有させても大きな添加効果が見込めないことが予測できる。一方、フッ化リチウムの含有量を増加させると正極活物質の含有量が相対的に減少して電池容量が低下するため、フッ化リチウムの配合量を、乾燥状態の正極合剤の２０質量％以下とすることが好ましいことが分かる。
【００２８】
一方、実施例１，２と比較例１〜３との結果から、フッ化リチウムを乾燥状態の正極合剤の１０質量％以上、添加しないと十分な効果が得られないことがわかる。
【００２９】
以上のことから、乾燥状態の正極合剤に１０質量％〜２０質量％のフッ化リチウムを添加することが、充放電サイクルにおける電池容量の維持に好適である。
【００３０】
【発明の効果】
本発明によると、乾燥状態の正極合剤に１０質量％〜２０質量％のフッ化リチウムを添加することで、充放電サイクルにおける電池の容量維持に優れたリチウム二次電池を提供することが可能となる。
【図面の簡単な説明】
【図１】  本発明にかかわるリチウム二次電池の充放電サイクル毎の容量維持率を示す図である。
【図１】
0004356127.tif 000002